(57)【要約】【課題】手軽に携帯電話機から発生する電磁波を効率よく抑制し、しかも身体に快適な環境をつくり出す電磁波減衰チップを提供する。【解決手段】携帯電話機の通話時に発生する電磁波を抑制するための電磁波減衰チップであって、酸化鉄を主成分とするフェライト材に天然放射性物質を含む鉱物をパウダー状にしたマイナスイオンパウダーを混合し焼き固められた扁平形状の放射性磁性体と、放射性磁性体において携帯電話機の筐体外面への貼り付け面側に設けられた高透磁率ナノ結晶軟磁性材料からなる磁気シールドシートと、磁気シールドシートの表面に設けられた携帯電話機貼り付け用の粘着部と、粘着部の表面を覆うように設けられた剥離紙とを有する。【選択図】図１
2014127505.tif 000002
【特許請求の範囲】
【請求項１】
携帯電話機の通話時に発生する電磁波を抑制するための電磁波減衰チップであって、
酸化鉄を主成分とするフェライト材に天然放射性物質を含む鉱物をパウダー状にしたマイナスイオンパウダーを混合し焼き固められた扁平形状の放射性磁性体と、
放射性磁性体において携帯電話機の筐体外面への貼り付け面側に設けられた高透磁率ナノ結晶軟磁性材料からなる磁気シールドシートと、
磁気シールドシートの表面に設けられた携帯電話機貼り付け用の粘着部と、
粘着部の表面を覆うように設けられた剥離紙とを有する電磁波減衰チップ。
【請求項２】
前記磁気シールドシートは、Ｆｅを主成分としＳｉ、Ｂ、Ｃｕ及びＮｂが添加されて結晶粒径５０ｎｍ以下のナノ結晶粒組織を主体とした軟磁性材料薄帯を、上下両面から樹脂フィルムで挟持したシートによって形成されている請求項１に記載の電磁波減衰チップ。
【請求項３】
前記フェライト材には、遠赤外線を放射する鉱物をパウダー状にした遠赤外線パウダーが混合されている請求項１又は２に記載の電磁波減衰チップ。
【請求項４】
前記放射性磁性体は、円盤形に形成され、磁気シールドシートを設けない表面側の外周部が面取りされてテーパ形に形成されている請求項１〜３のいずれか１項に記載の電磁波減衰チップ。
【発明の詳細な説明】
【技術分野】
【０００１】
本発明は、携帯電話機に貼り付けて通話時に機器内部から発生する電磁波の漏洩を抑制するとともに身体に快適な環境を提供するための電磁波減衰チップに関する。
【背景技術】
【０００２】
携帯電話機の通話時に機器内部から発生する電磁波は、他の機器に悪影響を及ぼし誤作動の原因になる恐れや使用者の身体への影響も懸念されることから、このような電磁波をできる限り抑えることが望まれている。また、最近の携帯電話機は、益々小型化・薄型化の傾向にあるから機器内部へ電磁波減衰体を組み込むことは困難であり、それゆえに、手軽に且つ効率よく携帯電話機から発生する電磁波を抑制することが望まれている。
【先行技術文献】
【特許文献】
【０００３】
【特許文献１】特開２００１−２３０１０５号公報
【発明の概要】
【発明が解決しようとする課題】
【０００４】
本発明は、このような事情に鑑みてなされたものであり、その目的とするところは、手軽に携帯電話機から発生する電磁波を効率よく抑制し、しかも身体に快適な環境をつくり出す電磁波減衰チップを提供することにある。
【課題を解決するための手段】
【０００５】
本発明に係る電磁波減衰チップは、
携帯電話機の通話時に発生する電磁波を抑制するための電磁波減衰チップであって、
酸化鉄を主成分とするフェライト材に天然放射性物質を含む鉱物をパウダー状にしたマイナスイオンパウダーを混合し焼き固められた扁平形状の放射性磁性体と、
放射性磁性体において携帯電話機の筐体外面への貼り付け面側に設けられた高透磁率ナノ結晶軟磁性材料からなる磁気シールドシートと、
磁気シールドシートの表面に設けられた携帯電話機貼り付け用の粘着部と、
粘着部の表面を覆うように設けられた剥離紙とを有するものである。
【０００６】
前記磁気シールドシートは、Ｆｅを主成分としＳｉ、Ｂ、Ｃｕ及びＮｂが添加されて結晶粒径５０ｎｍ以下のナノ結晶粒組織を主体とした軟磁性材料薄帯を、上下両面から樹脂フィルムで挟持したシートによって形成されていることが好ましい。また、前記フェライト材には、遠赤外線を放射する鉱物をパウダー状にした遠赤外線パウダーが混合されてもよい。また、前記放射性磁性体は、円盤形に形成され、磁気シールドシートを設けない表面側の外周部が面取りされてテーパ形に形成されていることが好ましい。
【発明の効果】
【０００７】
本発明に係る電磁波減衰チップによれば、携帯電話機の筐体外面に貼り付けるだけで手軽に携帯電話機の通話時に発生する電磁波を効果的に減衰させることができ、同時にマイナスイオンの発生により身体に快適な環境を提供することができる。
【図面の簡単な説明】
【０００８】
【図１】本発明の実施形態による電磁波減衰チップの構成を示す一部断面図である。
【図２】本発明の実施形態による電磁波減衰チップの斜視図である。
【図３】電磁波減衰チップを携帯電話機の筐体外面に貼り付けた状態を示す携帯電話機裏面側の図である。
【発明を実施するための形態】
【０００９】
以下に、本発明の実施形態について添付図面を参照しながら説明する。
図１、図２に示すように、電磁波減衰チップ１は、携帯電話機の筐体外面（裏面）に貼り付けて通話時に発生する電磁波を抑制するものであって、全体が偏平な円盤形に形成され、その大きさは好ましくは直径１５〜２５ｍｍ、厚さ１．５〜２．５ｍｍとされる。なお、電磁波減衰チップ１は、円盤形に限らず、カード形に形成されて携帯電話機の筐体外面（裏面）に広く貼り付けられる大きさとしてもよい。
【００１０】
電磁波減衰チップ１は、扁平な円盤型の放射性磁性体２と、放射性磁性体２の裏面に一体的に張設された磁気シールドシート３とから形成されている。
【００１１】
放射性磁性体２チップとしては、酸化鉄を主成分とするフェライト材と、天然放射性物質を含む鉱物をパウダー状にして混合し１０００〜１４００℃の高温で焼き固めたものが用いられる。
【００１２】
天然放射性物質を含む鉱物としては、例えばウラン系列、トリウム系列及びその壊変によって生ずるラドン、トロンを含む天然放射性稀有元素鉱物（モナズ鉱石等）が適当である。このような鉱物を平均粒度１ミクロン程度に粉砕してパウダー状となし、マイナスイオンパウダー２１として使用する。フェライト材に対するマイナスイオンパウダー２１の混合割合は１０〜１５％が適当である。
【００１３】
また、フェライト材には、マイナスイオンパウダー２１ともに、遠赤外線を放射する鉱物を同様に粉砕してパウダー状となした遠赤外線パウダーを加えて混合するようにしてもよい。遠赤外線を放射する鉱物としては、例えば、アルミナ、ジルコニア、チタニア、酸化銅、酸化コバルト、酸化ニッケル等が挙げられる。フェライト材に対する遠赤外線パウダーの混合割合は１０〜１５％が適当である。
【００１４】
磁気シールドシート３は、高透磁率ナノ結晶軟磁性材料薄帯３１を上下両面からホットメルト接着剤３３を介してＰＥＴフィルム（樹脂フィルム）３２で挟持したシートによって形成されたものが用いられる（図１参照）。高透磁率ナノ結晶軟磁性材料薄帯３１としては、Ｆｅを主成分としＳｉ、Ｂ、Ｃｕ及びＮｂが添加された金属の高温融液を急冷して製造された非晶質軟磁性合金薄帯とし、この薄帯を結晶化温度以上で熱処理することによって得られる結晶粒径５０ｎｍ以下の微細なナノ結晶粒組織を主体としたる軟磁性材料薄帯が、好ましく使用される。
【００１５】
電磁波減衰チップ１は、磁気シールドシート３の表面に携帯電話機貼り付け用の粘着部４が形成され、この粘着部４の表面を覆うように剥離紙５が設けられる。
【００１６】
そして、図３に示すように、電磁波減衰チップ１は、剥離紙５を剥ぎ取って粘着部４を露出させて、これを携帯電話機の裏面（画面側とは反対側の筐体外面）に貼り付けて使用される。このようにして、電磁波減衰チップ１を、剥離紙５を剥がして携帯電話機の裏面（画面側の反対面）に貼り付けると、携帯電話機の通話時に機器内部から発生する電磁波による磁束が放射性磁性体２に収束される（図２参照）。磁気シールドシート３は、放射性磁性体２において携帯電話機の筐体外面への貼り付け面側に設けられているので、携帯電話機と放射性磁性体２との間に配置されるから、放射性磁性体２によって収束される電磁波がこの磁気シールドシート３に確実に集められる。すると、磁気シールドシート３には電磁波による磁束によって渦電流が流れて熱を発生し、電磁波の磁界エネルギーが熱変換されて熱として消費される。磁気シールドシート３に集められる電磁波は、磁気シールドシート３を形成する高透磁率ナノ結晶軟磁性材料によって打ち消される。磁気シールドシート３がナノ結晶で構成されるから、広周波数帯域の電磁波を打ち消すことができる。磁気シールドシート３は、Ｆｅを主成分としＳｉ、Ｂ、Ｃｕ及びＮｂが添加されて結晶粒径５０ｎｍ以下のナノ結晶粒組織を主体とした軟磁性材料薄帯を、上下両面から樹脂フィルムで挟持したシートによって形成されることにより、軟磁性を良好に確保して高透磁率を保持することができ、広周波数帯域の電磁波に対して十分な電磁波減衰効果、ノイズ抑制効果が得られる。
【００１７】
このように、携帯電話機の通話時に発生する電磁波は、放射性磁性体２によって収束され、磁気シールドシート３によって打ち消されるから、効率よく減衰される。従って、携帯電話機において電磁波減衰チップ１を貼り付けた裏面面及び電磁波減衰チップ１を貼り付けていない表面側（画面側）の両側ともに電磁波を効率よく減衰することができ、使用者の頭部側への電磁波を大幅に低減することができる。
【００１８】
同時にフェライト材にはマイナスイオンパウダー２１が分散されているので、放射性磁性体２の全表面からマイナスイオンが発生し、これが携帯電話機を中心に空気中に放散するため携帯電話機の使用者の身体に直接作用して快適な環境をつくり出す。また、フェライト材には遠赤外線パウダーが混合されることにより、マイナスイオンに加えて遠赤外線が放射され、さらに好適な環境をつくり出すことができる。
【００１９】
また、放射性磁性体２は、円盤形に形成され、磁気シールドシート３を設けない表面側の外周部が面取りされてテーパ形（Ｔ）に形成されることにより、本電磁波減衰チップ１を携帯電話機の筐体外面に貼り付けた状態において、携帯電話機をポケットや鞄等から出し入れする等の取扱い時に電磁波減衰チップ１が引っ掛かって携帯電話機から取れてしまうことを防ぐことができる。
【００２０】
なお、放射性磁性体２の表面には、印刷が施されてもよく、この印刷によって所望の表示や、電磁波抑制効果のあるインクを用いて更なる電磁波抑制が行われるようにしてもよい。
【００２１】
次に、本発明の電磁波減衰チップ１の効果を確かめるため、携帯電話機の通話中に発生している電磁波を測定機器（アルファラボ製  トリフィールドメーター１００ＸＥ型）により測定した。具体的に、携帯電話機の通話中に発生している磁場、電場、マイクロ波について、まず、電磁波減衰チップ１の未装着状態で携帯電話機の画面側（表面側）から測定し、次いで、電磁波減衰チップ１を携帯電話機の裏面（画面とは反対面）に貼った状態での携帯電話機の裏面側（表１）と画面側（表２）のそれぞれについて測定した。
【００２２】
【表１】
2014127505.tif 000003
【００２３】
【表２】
2014127505.tif 000004
【００２４】
表１より、電磁波減衰チップ１を貼った状態での携帯電話機の裏面側では、チップ未装着状態での画面側からの測定値に対して、磁場９．１％、電場５４．２％、マイクロ波３０．０％の低減率であった。表２より、電磁波減衰チップ１を貼った状態での携帯電話機の画面側では、チップ未装着状態での画面側からの測定値に対して、磁場２７．３％、電場２０．８％、マイクロ波１６．７％の低減率であった。これらの結果より、本発明の電磁波減衰チップ１により、携帯電話機の通話中に発生している電磁波が裏面側、画面側の両側ともに低減されることが確認された。
【符号の説明】
【００２５】
１  電磁波減衰チップ１
２  放射性磁性体２
３  磁気シールドシート３
４  粘着部４
５  剥離紙５
２１  マイナスイオンパウダー２１
３１  高透磁率ナノ結晶軟磁性材料薄帯３１
３２  ＰＥＴフィルム３２（樹脂フィルム）
３３  ホットメルト接着剤３３
Ｔ  テーパＴ
【図１】
2014127505.tif 000005
【図２】
2014127505.tif 000006
【図３】
2014127505.tif 000007